【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
５〜３０重量％のエポキシ樹脂；
０．５〜５重量％のエポキシ樹脂用硬化剤；
２０〜５０重量％の非金属銀めっき粒子；および
４０〜７０重量％の溶剤
を含むコンデンサ用導電性コーティング。
【請求項２】
エポキシ樹脂がビスフェノール系エポキシ樹脂またはノボラック系エポキシ樹脂である、請求項１に記載の導電性コーティング。
【請求項３】
エポキシ樹脂がビスフェノールＡ型エポキシ樹脂である、請求項２に記載の導電性コーティング。
【請求項４】
硬化剤がアミン系硬化剤またはイミダゾール系硬化剤である、請求項１〜３のいずれかに記載の導電性コーティング。
【請求項５】
硬化剤がトリエタノールアミンである、請求項４に記載の導電性コーティング。
【請求項６】
非金属銀めっき粒子が以下の条件の少なくとも１つを満たす、請求項１〜５のいずれかに記載の導電性コーティング：
密度が３〜５ｇ／ｃｍ３である、
平均粒子径が５〜１００μｍである、
めっき銀の量が、非金属銀めっき粒子の総量に基づいて２０〜６０重量％である。
【請求項７】
非金属銀めっき粒子の非金属物質が、ガラス、窒化ホウ素、炭酸カルシウム、カーボンブラック、炭素繊維、アルミナおよびポリマー材料から選択される１種以上の物質である、請求項１〜６のいずれかに記載の導電性コーティング。
【請求項８】
非金属銀めっき粒子が、銀めっきガラス粒子または銀めっき窒化ホウ素粒子である、請求項７に記載の導電性コーティング。
【請求項９】
非金属銀めっき粒子が銀めっきガラス粒子であり、かつ、導電性銀コーティングがイオン交換体をさらに含む、請求項８に記載の導電性コーティング。
【請求項１０】
溶剤が、エステル系溶剤および／またはエーテル系溶剤である、請求項１〜９のいずれかに記載の導電性コーティング。
【請求項１１】
溶剤が、エチレングリコールブチルエーテルアセテート、ジプロピレングリコールモノエチルエーテル、およびエチレングリコールモノブチルエーテルから選択される１種以上の溶剤である、請求項１０に記載の導電性コーティング。
【請求項１２】
１種以上の下記添加剤：接着促進剤、分散剤、消泡剤およびチキソトロピー調整剤をさらに含む、請求項１〜１１のいずれかに記載の導電性コーティング。
【請求項１３】
コーティングの粘度（２５℃）が４００〜８００ｍＰａ・ｓである、請求項１〜１２のいずれかに記載の導電性コーティング。
【請求項１４】
濃縮物の溶剤含量が導電性コーティングの溶剤含量より少ない、請求項１〜１３のいずれかに記載の導電性コーティングの濃縮物。
【請求項１５】
濃縮物の粘度（２５℃）が３０００〜３００００ｃｐｓである、請求項１４に記載の導電性コーティングの濃縮物。
【請求項１６】
濃縮物の粘度（２５℃）が５０００〜１００００ｃｐｓである、請求項１５に記載の導電性コーティングの濃縮物。
【請求項１７】
３〜２０重量％の熱可塑性樹脂；
２０〜５０重量％の非金属銀めっき粒子；および
４０〜７０重量％の溶剤；
を含み、熱可塑性樹脂がフッ素ゴムであるコンデンサ用導電性コーティング。
【請求項１８】
フッ素ゴムがフッ素ゴムエラストマーおよびフルオロエチレンモノマーのブロックコポリマーから選択される、請求項１７に記載の導電性コーティング。
【請求項１９】
非金属銀めっき粒子が以下の条件の少なくとも１つを満たす、請求項１７または１８に記載の導電性コーティング：
密度が３〜５ｇ／ｃｍ３である、
平均粒子径が５〜１００μｍである、
めっき銀の量が、非金属銀めっき粒子の総量に基づいて２０〜６０重量％である。
【請求項２０】
非金属銀めっき粒子の非金属物質が、ガラス、窒化ホウ素、炭酸カルシウム、カーボンブラック、炭素繊維、アルミナおよびポリマー材料から選択される１種以上の物質である、請求項１７〜１９のいずれかに記載の導電性コーティング。
【請求項２１】
非金属銀めっき粒子が、銀めっきガラス粒子または銀めっき窒化ホウ素粒子である、請求項２０に記載の導電性コーティング。
【請求項２２】
非金属銀めっき粒子が銀めっきガラス粒子であり、かつ、導電性銀コーティングがイオン交換体をさらに含む、請求項２１に記載の導電性コーティング。
【請求項２３】
溶剤が、エステル系溶剤および／またはエーテル系溶剤である、請求項１７〜２２のいずれかに記載の導電性コーティング。
【請求項２４】
溶剤が、エチレングリコールブチルエーテルアセテート、ジプロピレングリコールモノエチルエーテル、およびエチレングリコールモノブチルエーテルから選択される１種以上の溶剤である、請求項２３に記載の導電性コーティング。
【請求項２５】
１種以上の下記添加剤：接着促進剤、分散剤、消泡剤およびチキソトロピー調整剤をさらに含む、請求項１７〜２４のいずれかに記載の導電性コーティング。
【請求項２６】
コーティングの粘度（２５℃）が１０００〜２０００ｍＰａ・ｓである、請求項１７〜２５のいずれかに記載のコンデンサ用導電性コーティング。
【請求項２７】
濃縮物の溶剤含量が導電性コーティングの溶剤含量より少ない、請求項１７〜２６のいずれかに記載の導電性コーティングの濃縮物。
【請求項２８】
濃縮物の粘度（２５℃）が３０００〜３００００ｃｐｓである、請求項２７に記載の導電性コーティングの濃縮物。
【請求項２９】
濃縮物の粘度（２５℃）が５０００〜１００００ｃｐｓである、請求項２８に記載の導電性コーティングの濃縮物。
【請求項３０】
コンデンサの少なくとも一部の表面が導電性コーティング層により被覆されたコンデンサであって、前記導電性コーティング層を、請求項１〜１３のいずれかに記載の導電性コーティングおよび／または請求項１７〜２６のいずれかに記載の導電性コーティングをコンデンサの表面に塗布した後、導電性コーティングを硬化および／または乾燥させることにより形成するコンデンサ。
【請求項３１】
コンデンサがアルミニウム電解コンデンサ、タンタル電解コンデンサまたはニオブ電解コンデンサである、請求項３０に記載のコンデンサ。
【手続補正２】
【補正対象書類名】明細書
【補正対象項目名】００１６
【補正方法】変更
【補正の内容】
【００１６】
先行技術に存在する問題を考慮して、本発明は新規のコンデンサ用導電性コーティングを提供する。
本発明の一態様によれば、５〜３０重量％のエポキシ樹脂；０．５〜５重量％のエポキシ樹脂用硬化剤；２０〜５０重量％の非金属銀めっき粒子；および４０〜７０重量％の溶剤を含むコンデンサ用導電性コーティングが提供される。
また、本発明は、濃縮物の溶剤含量が前記導電性コーティングの溶剤含量より少ない前記導電性コーティングの濃縮物も提供する。
【手続補正３】
【補正対象書類名】明細書
【補正対象項目名】００１７
【補正方法】変更
【補正の内容】
【００１７】
本発明の別の態様によれば、３〜２０重量％の熱可塑性樹脂；２０〜５０重量％の非金属銀めっき粒子；および４０〜７０重量％の溶剤を含み、熱可塑性樹脂がフッ素ゴムであるコンデンサ用導電性コーティングが提供される。
また、本発明は、濃縮物の溶剤含量が前記導電性コーティングの溶剤含量より少ない前記導電性コーティングの濃縮物も提供する。
【手続補正４】
【補正対象書類名】明細書
【補正対象項目名】００５２
【補正方法】変更
【補正の内容】
【００５２】
コーティング濃縮物(またはコーティングの準最終生成物）は一般的に商業的に入手可能である。コーティング濃縮物と導電性コーティングとの違いは、それらの溶剤含量である。導電性コーティングの最終生成物と比較して、コーティング濃縮物の溶剤含量は非常に少ない。これらのコーティング濃縮物は、本発明の別の態様である。
【手続補正５】
【補正対象書類名】明細書
【補正対象項目名】００５３
【補正方法】変更
【補正の内容】
【００５３】
濃縮物を調製する場合、初期粘度の制御は重要である。理論上は、１０００００ｃｐｓ（５ｒｐｍ）以下の粘度を有する生成物を本発明のコーティング濃縮物として用いることができる。コーティング濃縮物は、適当な本発明のコーティング組成物を調製するために適切に希釈される。熱可塑性導電性コーティングおよび熱硬化性導電性コーティングは粘度に対して異なる要件を有しており、それらの粘度は顧客の要求によっても変わる。濃縮物の粘度は、一般的に３０００〜３００００ｃｐｓ、好ましくは５０００〜１００００ｃｐｓで変化する。
【手続補正６】
【補正対象書類名】明細書
【補正対象項目名】００５４
【補正方法】変更
【補正の内容】
【００５４】
前記粘度範囲に対応する本発明の熱硬化性導電性コーティングの濃縮物に含まれる各成分の含量は、例えば、エポキシ樹脂５〜４０重量％、エポキシ樹脂用硬化剤０．５〜７．５重量％、非金属銀めっき粒子２５〜６５重量％および溶剤１０〜４０重量％である。
【手続補正７】
【補正対象書類名】明細書
【補正対象項目名】００６８
【補正方法】変更
【補正の内容】
【００６８】
理論上は、１０００００ｃｐｓ（５ｒｐｍ）以下の粘度を有する生成物を本発明のコーティング濃縮物として用いることができる。コーティング濃縮物は、適当な本発明のコーティング組成物を調製するために適切に希釈される。
【手続補正８】
【補正対象書類名】明細書
【補正対象項目名】００６９
【補正方法】変更
【補正の内容】
【００６９】
コーティング濃縮物の粘度は、通常、約１００００ｃｐｓである。
【手続補正９】
【補正対象書類名】明細書
【補正対象項目名】００７０
【補正方法】変更
【補正の内容】
【００７０】
前記粘度範囲に対応する本発明の熱可塑性導電性コーティングの濃縮物に含まれる各成分の含量は、例えば、１０〜２５重量％の熱可塑性樹脂；４０〜６５重量％の非金属銀めっき粒子；および１０〜４０重量％の溶剤である。